(57)【特許請求の範囲】
【請求項１】
坪量が６０ｇ／ｍ2 以上の電子写真用転写紙において、坪量が１５〜２０ｇ／ｍ2 になるように分割剥離した表面層中に存在する０．２ｍｍ以下の短繊維の割合が２０％以下であることを特徴とする電子写真用転写紙。
【請求項２】
前記表面層中の灰分量が中央層の灰分量の５０％以下であり、層全体の灰分量を８〜２０％に調整したことを特徴とする請求項１に記載した電子写真用転写紙。
【発明の詳細な説明】
【０００１】
【産業上の利用分野】
本発明は、電子写真方式の複写機やプリンターなどに用いる転写紙に関する。
【０００２】
【従来の技術】
従来より、電子写真技術を用いる機器においては、紙粉の発生は多くの障害をもたらした。紙中に含まれるタルクやカオリンにより生ずるバックグランドかぶりや画像の抜け、給紙ローラーに紙粉が付着して生ずる給紙不良や転写コロトロンに付着して生ずる転写不良、クリーニングブレードに紙粉中の繊維が付着して生ずる画質不良などの様々な障害をもたらすことはよく知られている。
【０００３】
ところで、近年、地球環境問題が表面化して森林資源保護の重要性が認識され、その対策の一環として紙原料に古紙を利用する木材資源の有効活用が、重要な課題となってきた。そのような中で、印刷・情報に用いる紙は古紙利用が未だ進んでいないが、バージンのケミカルパルプからなる電子写真用転写紙より紙粉の発生量が多く、給紙不良、転写不良などの実用上の問題が明らかになってきた。
【０００４】
また、両面利用により紙の使用量を減らして木材資源の有効利用を積極的に行う動きも出てきた。両面利用するためには、紙中の灰分量を増配合して裏写りを防止することが考えられるが、灰分量の増配合は紙粉の増加を招き、給紙不良、転写不良などの実用上の支障の原因となる。
【０００５】
バージンのケミカルパルプからなる電子写真用転写紙の紙粉は、正極性トナー現像方式では、紙中に含まれるタルクやカオリンに起因するバックグランドかぶりや画像の抜けを改善するために、添加填料として炭酸カルシウムを使用したり、灰分量を抑制するなどの提案がある（特開昭５９─１６２５６０号公報、特開昭５９─１６２５６１号公報、特開昭５９─１９１０６８号公報、特開昭５９─２０８５５７号公報、特開昭６０─６１７６２号公報参照）。
【０００６】
また、紙粉が給紙ローラーに付着して給紙不良を生じたり、転写コロトロンに付着して転写不良を生ずるなどの問題については、紙粉が発生し易い紙の端部に塗料層を設けたり、断裁面の長さを制限するなどの提案がある（特開昭５９─１９１０６８号公報、特開昭６０─６１７６３号公報参照）。また、灰分量を少量に限定することにより、紙粉の発生を抑制することが提案されている（特開昭５５─１３３０５４号公報参照）。
しかし、両面利用のために填料を増配合するときの紙粉の問題に対して、具体的に解決手段を開示したものはない。
【０００７】
他方、リサイクル紙に関しては、特公昭６３─６８６７号公報、特開平３─２８７８９４号公報、特開平３─２８７８９５号公報、特開平４─１８１８８号公報、特開平４─５６６２号公報等に種々の提案があるが、紙粉の問題に対する改善手段を開示したものはない。
【０００８】
【発明が解決しようとする課題】
本発明は、上記の問題点を解消し、紙粉に起因するバックグランドかぶりや画像の抜け、給紙不良や転写不良等のトラブルの発生が極めて少なく、両面利用時の裏写りが殆どなく電子写真適性が優れた電子写真用転写紙を提供しようとするものである。
【０００９】
【課題を解決するための手段】
本発明は、(1) 坪量が６０ｇ／ｍ2 以上の電子写真用転写紙において、坪量が１５〜２０ｇ／ｍ2 になるように分割剥離した表面層中に存在する０．２ｍｍ以下の短繊維の割合が２０％以下であることを特徴とする電子写真用転写紙、及び、  (2) 前記表面層の灰分量が中央層の灰分量の５０％以下であり、層全体の灰分量を８〜２０％に調整したことを特徴とする上記(1) に記載した電子写真用転写紙である。なお、上記灰分量は、ＪＩＳＰ８１２８で測定した。
【００１０】
【作用】
本発明者等は、紙粉によるトラブルのない、両面利用時の電子写真適性の優れた転写用紙を鋭意検討する中で、坪量が６０ｇ／ｍ2 以上の電子写真用転写紙について、紙粉量の多いサンプルと少ないサンプルの紙粉中の繊維長の分布を調べたところ、紙粉量の多いサンプルは、図１に示すように、０．２ｍｍ以下の短繊維が６０〜７０％存在していることを確認した。
【００１１】
また、上記のサンプルについて、紙粉中の灰分量を調べたところ、紙粉量の多いサンプルは、図２に示すように、灰分が６０％存在していることを確認した。一方、紙粉による走行性不良と紙粉量の関係を調べた。図３のように、Ａ４サイズの用紙１０００枚を走行させ、その間の転写時の感光体に付着した紙粉を回収したところ、紙粉発生総量が３０ｍｇ以下であれば走行性不良が発生しないことが確認されている。
【００１２】
そこで、本発明者等は、紙の表面層に存在する短繊維や填料が離脱して紙粉を形成すると推定し、紙の表面層と中央層に分割剥離し、それぞれの繊維長割合と灰分量を分析したところ、図４に示すように、繊維長０．２ｍｍ以下の繊維割合と紙粉量との間に相関が存在することを確認した。即ち、安定した走行性能を得るために紙粉発生量を３０ｍｇ以下に抑えるには、坪量１５〜２０ｇ／ｍ2 の範囲の表面層部に存在する繊維長０．２ｍｍ以下の繊維割合を２０％以下、好ましくは１５％以下にする必要があることを見い出した。
【００１３】
なお、本発明における繊維長０．２ｍｍ以下の繊維割合の測定には、表面層と中央層を別々にパルプ離解機を使用して離解した後、パルプの希薄溶液を毛細管に導き、光学系を介して電気的にその繊維長分布を計測する装置（FIBER SIZE ANALYZER,FS-200, KAJAANI 社製）による方法か、パルプ繊維をスライドグラス上に分散した後、固定して顕微鏡観察により繊維長分布を測定する方法を用いることができる。
また、本発明における灰分量は、繊維長割合の算出に用いた方法と同様に表面層と中央層に分割剥離して、ＪＩＳＰ８１２８の方法で測定した。
【００１４】
さらに、紙粉発生量を３０ｍｇ以下に抑えるための灰分量分布を調べたところ、図５に示すように、坪量１５〜２０ｇ／ｍ2 の範囲の表面層（以下、「１５〜２０ｇ／ｍ2 の範囲の表面層」を単に「表面層」という）に存在する灰分量が、紙層中央層の５０％以下にする必要があることを見い出した。
【００１５】
本発明において、電子写真用転写紙の坪量を６０ｇ／ｍ2 以上と規定したのは、表面層と中央層とに分離剥離した紙層において、前記坪量を下回ると、紙層中の繊維長割合と灰分量を安定に制御することが困難であるからである。また、表面層の坪量の下限値を１５ｇ／ｍ2 と規定したのは、繊維長割合及び灰分量の測定の安定性を考慮したものであり、この値を下回ると紙粉発生量との対応を取り難くなる。
【００１６】
表面層や中央層の短繊維や填料を少なくする方法としては、長網抄紙機を用いるときにはワイヤパート、プレスパートで脱水を制御すればよいが、好ましくは表裏両面から脱水して紙層を形成するオントップフォーマー等のツインワイヤー抄紙機によって抄紙するのが良く、また、原料パルプ中の微細繊維を選択的に取り除いたり、白水の利用を減少することも好ましい。
【００１７】
本発明で使用するパルプは、バージンのケミカルパルプ（ＣＰ：広葉樹晒クラフトパルプ、針葉樹晒クラフトパルプ、広葉樹未晒クラフトパルプ、針葉樹未晒クラフトパルプ、広葉樹晒亜硫酸パルプ、針葉樹晒亜硫酸パルプ、広葉樹未晒亜硫酸パルプ、針葉樹未晒亜硫酸パルプ等の木材及びその他の繊維原料を化学的に処理して作製されたパルプ）やバージンの機械パルプ（ＭＰ：グランドパルプ、ケミグランドパルプ、ケミメカニカルパルプ、セミケミカルパルプ等の木材及びその他の繊維原料を主に機械的に処理して作製されたパルプ）を含有させてもよい。
【００１８】
製本、印刷工場、裁断所等において発生する裁落、損紙、幅落としした古紙である上白、特白、中白、白損等の未印刷古紙を解離した古紙パルプ、並びに、上質紙、上質コート紙、中質紙、中質コート紙、更紙等に平版、凸版、凹版等により印刷されたた古紙・新聞古紙、電子写真方式、感熱方式、熱転写方式、感圧記録方式、インクジェット記録方式、カーボン紙などにより印刷された古紙、及び、水性インク、油性インクや鉛筆などで筆記した古紙などを解離して脱墨したパルプ（以下、ＤＩＰと略記する）なども使用できる。また、バガス、ケナフ、竹、稲藁等の非木材繊維を原料として処理したパルプを使用することもできる。
【００１９】
本発明で用いることができる填料としては、重質炭酸カルシウム、軽質炭酸カルシウム、チョーク等の炭酸カルシウム、カオリン、焼成クレー、パイオロフィライト、セリサイト、タルク等のケイ酸類などの無機填料や、尿素樹脂等の有機顔料を使用することができる。添加する場合には、裏写り防止の観点から灰分として８％以上、また、灰分が２０％を越えると強さが低下して紙詰まりが発生し易くなるので、８〜２０％の範囲が好ましい。
【００２０】
本発明において使用する内添サイズ剤は、ロジン系サイズ剤、合成サイズ剤、石油樹脂系サイズ剤、中性サイズ剤等のサイズ剤を使用することができ、硫酸バンド、カチオン化澱粉等の適当なサイズ剤と繊維との定着剤を組み合わせて使用することができる。なお、電子写真方式の複写機、プリンター等における走行性及びコピーの用紙保存性を考慮すると、中性サイズ剤が好ましい。
そして、コピー適性、走行性等の電子写真適性を付与するために、原料の調製及び製造条件の制御が行われる。
【００２１】
また、画像の乱れを防止し、適当なコピー画像濃度を維持するため、塩化ナトリウム、塩化カリウム、スチレン・マレイン酸共重合体、第四級アンモニウム塩等の導電剤を抄紙機のサイズプレスで表面塗布して、電子写真用転写紙の表面電気抵抗率（ＪＩＳＫ６９１１）を１０9 〜１０11Ω（温度２０℃、湿度６５％ＲＨ）の範囲に調製することが好ましい。さらに、ＰＶＡをサイズプレスで表面塗布することにより紙粉発生量を低減することが、より好ましい。
【００２２】
また、コピー画像部の鮮明度を向上するために、カレンダー処理等を行い、表面の凹凸を少なくして転写紙の平滑度（ＪＩＳＰ８１１９）を５０秒以上、好ましくは６０秒以上にするのがよい。また、開封直後の製品水分は、波打ち電気的特性を維持するために４．０〜６．０％になるように、抄紙機の乾燥工程、カレンダー工程及び断裁工程などで調整する。また、白色度は８０％以上にする。保管時に吸脱湿が進行しないように、ポリエチレンラミネート紙等の防湿包装紙やポリプロピレンフィルム等で包装することが好ましい。
【００２３】
【実施例】
以下に実施例をあげて本発明をより具体的に説明するが、本発明は、これにより限定されるものではない。
〔実施例１〕
表１の実施例１に示すとおり、坪量６４ｇ／ｍ2 、填料に炭酸カルシウムを使用して灰分量として２０％配合し、かつ、内添サイズ剤としてＡＳＡ０．１％（対パルプ重量）を配合した。この紙料を用いてツインワイヤー抄紙機で不透明度９０％、表面層（坪量が２０ｇ／ｍ2 になるように分割剥離した表面層）（以下、実施例及び比較例中の表面層は同義）の０．２ｍｍ以下の短繊維割合が２０％、前記表面層の灰分量割合が５０％となるように抄紙条件を定め、両面緩和脱水で紙層を形成した。さらに、間接電子写真適性を付与するために、サイズプレス処理により、澱粉を１．０ｇ／ｍ2 、ＰＶＡを０．１ｇ／ｍ2 、塩化ナトリウムを０．２ｇ／ｍ2 となるように塗工して乾燥工程を経て実施例１の転写紙を得た。
【００２４】
この転写紙の紙粉発生量を富士ゼロックス社製ＦＸ−５０４１を用いて測定したところ、２８ｍｇであった。この転写紙１０００枚を用いて富士ゼロックス社製複写機Ｖｉｖａｃｅ５５０でコピー質の評価と給紙不良発生の有無を確認した。コピー質の評価は、１０００枚目のコピーについてバックグランドかぶり及びコピー画像の細かな抜けの評価と給紙不良の発生頻度を確認した。また、裏写り評価を１枚目に３色（黄・白・赤・白・青・白）のシマ模様の原稿を用い、２枚目には人物写真の原稿を重ねて上記のＶｉｖａｃｅ５５０でコピーを採り、その裏写りの程度が許容できるか否かを目視で評価した。その結果を表１に示した。
【００２５】
表１から明らかなように、紙層全体の灰分量２０％、不透明度９０％、表面層の０．２ｍｍ以下の短繊維割合２０％、表面層の灰分量割合を５０％にした結果、２８ｍｇと紙粉の発生の少ない転写紙が得られ、コピー質の維持性、給紙安定性に優れていることを確認した。また、両面コピー時の裏写りがなく、良好な転写紙を得ることができた。
【００２６】
裏写り評価、画像抜け評価、及び、走行トラブルは次の基準で評価した。
（裏写り評価）
◎：非常に良好、○：やや裏写りがあるが許容できる、×：裏写りがひどく許容できない。
（画像の抜け評価）
◎：非常に良好、○：やや画像抜けがあるが容易に判読できる、×：画像抜けがひどく判読できない。
（走行トラブル発生率）
◎：０．５％未満、○：０．５〜５％未満、△：５〜１０％未満、×：１０％以上。
【００２７】
〔実施例２〕
表１の実施例２に示すとおり、坪量６８ｇ／ｍ2 、填料に炭酸カルシウムを使用して灰分量として１０％配合し、また、内添サイズ剤としてＡＳＡ０．１％（対パルプ重量）を配合した。この紙料を用いてオントップフォーマー抄紙機で不透明度８６％、表面層の０．２ｍｍ以下の短繊維割合が７％、表面層の灰分量割合が２５％となるように抄紙条件を定め、両面緩和脱水で紙層を形成した。さらに、間接電子写真適性を付与するために、サイズプレス処理により、澱粉を０．８ｇ／ｍ2 、ＰＶＡを０．２ｇ／ｍ2 、塩化ナトリウムを０．２ｇ／ｍ2 となるように塗工して乾燥工程を経て実施例２の転写紙を得た。
【００２８】
この転写紙の紙粉発生量を富士ゼロックス社製ＦＸ−５０４１を用いて測定したところ、１１ｍｇであった。この転写紙を実施例１と同様の方法で評価し、その結果を表１に示した。表１から明らかなように、紙層全体の灰分量１０％、不透明度８６％、表面層の０．２ｍｍ以下の短繊維割合７％、表面層の灰分量割合を２５％にした結果、１１ｍｇと紙粉の発生の少ない転写紙が得られ、コピー質の維持性、給紙安定性に優れていることを確認した。また、両面コピー時の裏写りがなく、良好な転写紙を得ることができた。
【００２９】
〔実施例３〕
表１の実施例３に示すとおり、坪量６８ｇ／ｍ2 、填料に炭酸カルシウムを使用して灰分量として１４％配合し、また、内添サイズ剤としてＡＫＤ０．２％（対パルプ重量）を配合した。この紙料を用いてオントップフォーマー抄紙機で不透明度８８％、表面層の０．２ｍｍ以下の短繊維割合が１３％、表面層の灰分量割合が３９％となるように抄紙条件を定め、両面緩和脱水で紙層を形成した。さらに、間接電子写真適性を付与するために、サイズプレス処理により、澱粉を０．８ｇ／ｍ2 、ＰＶＡを０．２ｇ／ｍ2 、塩化ナトリウムを０．２ｇ／ｍ2 となるように塗工して乾燥工程を経て実施例３の転写紙を得た。
【００３０】
この転写紙の紙粉発生量を富士ゼロックス社製ＦＸ−５０４１を用いて測定したところ、２０ｍｇであった。この転写紙を実施例１と同様の方法で評価し、その結果を表１に示した。表１から明らかなように、紙層全体の灰分量１４％、不透明度８８％、表面層の０．２ｍｍ以下の短繊維割合１３％、表面層の灰分量割合を３９％にした結果、２０ｍｇと紙粉の発生の少ない転写紙が得られ、コピー質の維持性、給紙安定性に優れていることを確認した。また、両面コピー時の裏写りがなく、良好な転写紙を得ることができた。
【００３１】
〔実施例４〕
表１の実施例４に示すとおり、坪量８２ｇ／ｍ2 、填料に炭酸カルシウムを使用して灰分量として１５％配合し、また、内添サイズ剤としてＡＳＡ０．１％（対パルプ重量）を配合した。この紙料を用いてツインワイヤー抄紙機で不透明度９１％、表面層の０．２ｍｍ以下の短繊維割合が１０％、表面層の灰分量割合が３０％となるように抄紙条件を定め、両面緩和脱水で紙層を形成した。さらに、間接電子写真適性を付与するために、サイズプレス処理により、澱粉を０．８ｇ／ｍ2 、ＰＶＡを０．２ｇ／ｍ2 、塩化ナトリウムを０．２ｇ／ｍ2 となるように塗工して乾燥工程を経て実施例４の転写紙を得た。
【００３２】
この転写紙の紙粉発生量を富士ゼロックス社製ＦＸ−５０４１を用いて測定したところ、１８ｍｇであった。この転写紙を実施例１と同様の方法で評価し、その結果を表１に示した。表１から明らかなように、紙層全体の灰分量１５％、不透明度９１％、表面層の０．２ｍｍ以下の短繊維割合１０％、表面層の灰分量割合を３０％にした結果、１８ｍｇと紙粉の発生の少ない転写紙が得られ、コピー質の維持性、給紙安定性に優れていることを確認した。また、両面コピー時の裏写りがなく、良好な転写紙を得ることができた。
【００３３】
〔実施例５〕
表１の実施例５に示すとおり、坪量９０ｇ／ｍ2 、填料に炭酸カルシウムを使用して灰分量として８％配合し、また、内添サイズ剤としてＡＫＤ０．２％（対パルプ重量）を配合した。この紙料を用いてオントップフォーマー抄紙機で不透明度９０％、表面層の０．２ｍｍ以下の短繊維割合が４％、表面層の灰分量割合が１５％となるように抄紙条件を定め、両面緩和脱水で紙層を形成した。さらに、間接電子写真適性を付与するために、サイズプレス処理により、澱粉を０．８ｇ／ｍ2 、ＰＶＡを０．２ｇ／ｍ2 、塩化ナトリウムを０．２ｇ／ｍ2 となるように塗工して乾燥工程を経て実施例５の転写紙を得た。
【００３４】
この転写紙の紙粉発生量を富士ゼロックス社製ＦＸ−５０４１を用いて測定したところ、７ｍｇであった。この転写紙を実施例１と同様の方法で評価し、その結果を表１に示した。表１から明らかなように、紙層全体の灰分量８％、不透明度９０％、表面層の０．２ｍｍ以下の短繊維割合４％、表面層の灰分量割合を１５％にした結果、７ｍｇと紙粉の発生の少ない転写紙が得られ、コピー質の維持性、給紙安定性に優れていることを確認した。また、両面コピー時の裏写りがなく、良好な転写紙を得ることができた。
【００３５】
〔実施例６〕
表１の実施例６に示すとおり、坪量９０ｇ／ｍ2 、填料に炭酸カルシウムを使用して灰分量として１７％配合し、また、内添サイズ剤としてＡＫＤ０．２％（対パルプ重量）を配合した。この紙料を用いて長網抄紙機で不透明度９２％、表面層の０．２ｍｍ以下の短繊維割合が１５％、表面層の灰分量割合が４６％となるように抄紙条件を定め、両面緩和脱水で紙層を形成した。さらに、間接電子写真適性を付与するために、サイズプレス処理により、澱粉を０．８ｇ／ｍ2 、ＰＶＡを０．２ｇ／ｍ2 、塩化ナトリウムを０．２ｇ／ｍ2 となるように塗工して乾燥工程を経て実施例６の転写紙を得た。
【００３６】
この転写紙の紙粉発生量を富士ゼロックス社製ＦＸ−５０４１を用いて測定したところ、２５ｍｇであった。この転写紙を実施例１と同様の方法で評価し、その結果を表１に示した。表１から明らかなように、紙層全体の灰分量１７％、不透明度９２％、表面層の０．２ｍｍ以下の短繊維割合１５％、表面層の灰分量割合を４６％にした結果、２５ｍｇと紙粉の発生の少ない転写紙が得られ、コピー質の維持性、給紙安定性に優れていることを確認した。また、両面コピー時の裏写りがなく、良好な転写紙を得ることができた。
【００３７】
【表１】
0003658788.tif 000002
【００３８】
〔比較例１〕
表２の比較例１に示すとおり、坪量６４ｇ／ｍ2 、填料に炭酸カルシウムを使用して灰分量として４％配合し、また、内添サイズ剤としてＡＳＡ０．２％（対パルプ重量）を配合した。この紙料を用いて長網抄紙機で不透明度８０％、表面層の０．２ｍｍ以下の短繊維割合が２０％、表面層の灰分量割合が７０％となるように抄紙条件を定めて紙層を形成した。さらに、間接電子写真適性を付与するために、サイズプレス処理により、澱粉を１．０ｇ／ｍ2 、塩化ナトリウムを０．２ｇ／ｍ2 となるように塗工して乾燥工程を経て比較例１の転写紙を得た。
【００３９】
この転写紙の紙粉発生量を富士ゼロックス社製ＦＸ−５０４１を用いて測定したところ、２０ｍｇであった。この転写紙を実施例１と同様の方法で評価し、その結果を表２に示した。表２から明らかなように、紙層全体の灰分量４％、不透明度８０％、表面層の０．２ｍｍ以下の短繊維割合２０％、表面層の灰分量割合を７０％にした結果、２０ｍｇと紙粉の発生の少ない転写紙が得られたが、両面コピー時に裏写りがひどく許容てきるものはなかった。
【００４０】
〔比較例２〕
表２の比較例２に示すとおり、坪量６８ｇ／ｍ2 、填料に炭酸カルシウムを使用して灰分量として１６％配合し、また、内添サイズ剤としてＡＳＡ０．２％（対パルプ重量）を配合した。この紙料を用いて長網抄紙機で不透明度８４％、表面層の０．２ｍｍ以下の短繊維割合が５１％、表面層の灰分量割合が６５％となるように抄紙条件を定めて紙層を形成した。さらに、間接電子写真適性を付与するために、サイズプレス処理により、澱粉を１．０ｇ／ｍ2 、塩化ナトリウムを０．２ｇ／ｍ2 となるように塗工して乾燥工程を経て比較例２の転写紙を得た。
【００４１】
この転写紙の紙粉発生量を富士ゼロックス社製ＦＸ−５０４１を用いて測定したところ、３９ｍｇであった。この転写紙を実施例１と同様の方法で評価し、その結果を表２に示した。表２から明らかなように、紙層全体の灰分量１６％、不透明度８４％、表面層の０．２ｍｍ以下の短繊維割合５１％、表面層の灰分量割合を６５％にした結果、３９ｍｇと紙粉の発生の多い転写紙が得られ、画像抜けがひどく判読することができなかった。また、走行トラブルも５〜１０％と高い発生率を示した。
【００４２】
〔比較例３〕
表２の比較例３に示すとおり、坪量６８ｇ／ｍ2 、填料にタルクを使用して灰分量として１０％配合し、また、内添サイズ剤としてＡＫＤ０．１％（対パルプ重量）を配合した。この紙料を用いて長網抄紙機で不透明度８２％、表面層の０．２ｍｍ以下の短繊維割合が３２％、表面層の灰分量割合が４８％となるように抄紙条件を定めて紙層を形成した。さらに、間接電子写真適性を付与するために、サイズプレス処理により、澱粉を１．０ｇ／ｍ2 、塩化ナトリウムを０．２ｇ／ｍ2 となるように塗工して乾燥工程を経て比較例３の転写紙を得た。
【００４３】
この転写紙の紙粉発生量を富士ゼロックス社製ＦＸ−５０４１を用いて測定したところ、２０ｍｇであった。この転写紙を実施例１と同様の方法で評価し、その結果を表２に示した。表２から明らかなように、紙層全体の灰分量１０％、不透明度８２％、表面層の０．２ｍｍ以下の短繊維割合３２％、表面層の灰分量割合を４８％にした結果、２０ｍｇと紙粉の発生の少ない転写紙が得られたが、画像抜けがひどく判読することができなかった。
【００４４】
〔比較例４〕
表２の比較例４に示すとおり、坪量８２ｇ／ｍ2 、填料に炭酸カルシウムを使用して灰分量として１７％配合し、また、内添サイズ剤としてＡＳＡ０．２％（対パルプ重量）を配合した。この紙料を用いて長網抄紙機で不透明度９１％、表面層の０．２ｍｍ以下の短繊維割合が６０％、表面層の灰分量割合が５２％となるように抄紙条件を定めて紙層を形成した。さらに、間接電子写真適性を付与するために、サイズプレス処理により、澱粉を１．０ｇ／ｍ2 、塩化ナトリウムを０．２ｇ／ｍ2 となるように塗工して乾燥工程を経て比較例４の転写紙を得た。
【００４５】
この転写紙の紙粉発生量を富士ゼロックス社製ＦＸ−５０４１を用いて測定したところ、３５ｍｇであった。この転写紙を実施例１と同様の方法で評価し、その結果を表２に示した。表２から明らかなように、紙層全体の灰分量１７％、不透明度９１％、表面層の０．２ｍｍ以下の短繊維割合６０％、表面層の灰分量割合を５２％にした結果、３５ｍｇと紙粉の発生の多い転写紙が得られ、画像抜けがひどく判読することができなかった。また、走行トラブルも５〜１０％と高い発生率を示した。
【００４６】
〔比較例５〕
表２の比較例５に示すとおり、坪量９０ｇ／ｍ2 、填料に炭酸カルシウムを使用して灰分量として２５％配合し、また、内添サイズ剤としてＡＳＡ０．２％（対パルプ重量）を配合した。この紙料を用いて長網抄紙機で不透明度９４％、表面層の０．２ｍｍ以下の短繊維割合が７０％、表面層の灰分量割合が６１％となるように抄紙条件を定めて紙層を形成した。さらに、間接電子写真適性を付与するために、サイズプレス処理により、澱粉を１．０ｇ／ｍ2 、塩化ナトリウムを０．２ｇ／ｍ2 となるように塗工して乾燥工程を経て比較例５の転写紙を得た。
【００４７】
この転写紙の紙粉発生量を富士ゼロックス社製ＦＸ−５０４１を用いて測定したところ、４２ｍｇであった。この転写紙を実施例１と同様の方法で評価し、その結果を表２に示した。表２から明らかなように、紙層全体の灰分量２５％、不透明度９４％、表面層の０．２ｍｍ以下の短繊維割合７０％、表面層の灰分量割合を６１％にした結果、４２ｍｇと紙粉の発生の多い転写紙が得られ、画像抜けがひどく判読することができなかった。また、走行トラブルも１０％以上と高い発生率を示した。
【００４８】
【表２】
0003658788.tif 000003
【００４９】
【発明の効果】
本発明は、上記の構成を採用することにより、坪量６０ｇ／ｍ2 以上の用紙において、紙層の厚さ方向に対して表面層（表面から坪量で１５〜２０ｇ／ｍ2 の範囲）中に存在する０．２ｍｍ以下の短繊維の割合が紙層中央層の５０％以下にし、表面層の灰分量を８〜２０％の範囲に調整することにより、両面コピー時の裏写りを防止することができ、紙粉が少なく、コピー質の維持性、給紙安定性に優れた良好な転写紙を得ることができた。
【図面の簡単な説明】
【図１】紙粉量の少ないサンプルと多いサンプルについて、紙粉中の繊維長分布を示したグラフである。
【図２】紙粉量の少ないサンプルと多いサンプルについて、紙粉中の灰分量を示したグラフである。
【図３】紙粉発生量と走行トラブル率の関係を示したグラフである。
【図４】紙層の厚さ方向に対する表面層と紙層中央層の短繊維割合と紙粉発生量の関係を示したグラフである。
【図５】紙層の厚さ方向に対する表面層と紙層中央層の灰分量割合と紙粉発生量の関係を示したグラフである。
【図６】紙層の表面層、中央層の短繊維割合、灰分量を測定するための試料の概念図である。
【図１】
0003658788.tif 000004
【図２】
0003658788.tif 000005
【図３】
0003658788.tif 000006
【図４】
0003658788.tif 000007
【図５】
0003658788.tif 000008
【図６】
0003658788.tif 000009